(57)【要約】【課題】空気極とインターコネクトとが強固に固着されるとともに、空気極とインターコネクタとの間の導電性に優れた固体酸化物型燃料電池、及びその製造方法の提供。【解決手段】固体電解質層、この固体電解質層の一方の面に形成された燃料極、及び前記固体電解質層の他方の面に形成された空気極を有する単セルと、前記空気極の前記固体電解質層と反対側に配置されたインターコネクタと、を有し、前記空気極と前記インターコネクタとが導電性接合剤で接合された固体酸化物型燃料電池であって、前記導電性接合剤が、粗粒の導電性酸化物、微粒の導電性酸化物、及び焼結助剤由来の金属酸化物を含み、前記粗粒の導電性酸化物の平均粒径Ａと、前記焼結助剤由来の金属酸化物の平均粒径Ｂと、前記微粒の導電性酸化物の平均粒径Ｃとが、Ａ＞Ｂ＞Ｃの関係にあることを特徴とする固体酸化物型燃料電池。【選択図】          図２
2015043292.tif 000002
【特許請求の範囲】
【請求項１】
固体電解質層、この固体電解質層の一方の面に形成された燃料極、及び前記固体電解質層の他方の面に形成された空気極を有する単セルと、
前記空気極の前記固体電解質層と反対側に配置されたインターコネクタと、を有し、
前記空気極と前記インターコネクタとが導電性接合剤で接合された固体酸化物型燃料電池であって、
前記導電性接合剤が、
粗粒の導電性酸化物、微粒の導電性酸化物、及び焼結助剤由来の金属酸化物を含み、
前記粗粒の導電性酸化物の平均粒径Ａと、前記焼結助剤由来の金属酸化物の平均粒径Ｂと、前記微粒の導電性酸化物の平均粒径Ｃとが、
Ａ＞Ｂ＞Ｃの関係にあることを特徴とする固体酸化物型燃料電池。
【請求項２】
前記導電性酸化物が、ペロブスカイト型酸化物であることを特徴とする請求項１に記載の固体酸化物型燃料電池。
【請求項３】
前記焼結助剤由来の金属酸化物が、Ｃｕ、Ｍｎ、Ｆｅ、Ｍｏ、Ｃｏ、Ｚｎ、及びＮｉよりなる群から選択される少なくとも１種の元素を含む酸化物であることを特徴とする請求項１又は２に記載の固体酸化物型燃料電池。
【請求項４】
固体電解質層、この固体電解質層の一方の面に形成された燃料極、及び前記固体電解質層の他方の面に形成された空気極を有する単セルと、
前記空気極の前記固体電解質層と反対側に形成されたインターコネクタとを有し、
前記空気極と前記インターコネクタとが導電性接合剤で接合された固体酸化物型燃料電池の製造方法であって、
粗粒の導電性酸化物の平均粒径Ａ’と、焼結助剤の平均粒径Ｂ’と、微粒の導電性酸化物の平均粒径Ｃ’とが、
Ａ’＞Ｂ’＞Ｃ’の関係となるように、
前記粗粒の導電性酸化物と、前記焼結助剤と、前記微粒の導電性酸化物とを含有する接点ペーストを調製する工程を含み、
前記接点ペーストを、前記空気極と前記インターコネクタとの間に介在させ、酸化性雰囲気６００℃以上９００℃以下の温度によって熱処理する工程を含むことを特徴とする固体酸化物型燃料電池の製造方法。
【請求項５】
前記導電性酸化物が、ペロブスカイト型酸化物であることを特徴とする請求項４に記載の固体酸化物型燃料電池の製造方法。
【請求項６】
前記焼結助剤が、Ｃｕ、Ｍｎ、Ｆｅ、Ｍｏ、Ｃｏ、Ｚｎ、及びＮｉよりなる群から選択される少なくとも１種の元素を含む金属であることを特徴とする請求項４又は５に記載の固体酸化物型燃料電池の製造方法。
【発明の詳細な説明】
【技術分野】
【０００１】
本発明は、固体酸化物形燃料電池及びその製造方法に関し、さらに詳しくは、空気極とインターコネクトとが強固に固着するとともに、空気極とインターコネクタとの間の導電性が良好である固体酸化物形燃料電池、及びその製造方法に関する。
【背景技術】
【０００２】
従来、燃料電池として、固体電解質を用いた固体電解質形燃料電池が知られている。固体電解質形燃料電池では、通常、固体電解質層の各面に燃料極と空気極とを備えた単セルが複数個使用される。つまり、単セルを多数積層してスタックを形成し、燃料極に燃料ガスを供給するとともに、空気極に酸化剤ガスを供給し、水素等の燃料と空気中の酸素とを固体電解質層を介して化学反応させることによって電力を発生させる。
【０００３】
単セルを多数積層してスタックを形成するときに、単セルと単セルとの間に、インターコネクタとよばれる部材が設けられる。スタックの内側に設けられたインターコネクタは、一方のセルの燃料室と他方のセルの空気室とを仕切る隔壁として機能するほか、単セル間を電気的に直列に接続する機能を有する。また、スタックの両端に設けられたインターコネクタは、両電極から発生する電流を集め、外部回路へと電流を送る機能を有する。
【０００４】
インターコネクタと空気極とを固着させる部材として、導電性接合剤が広く用いられている。導電性接合剤は、ペースト状の前駆体（以下、「接点ペースト」と称することがある。）を熱処理し、固化させることによって形成される。導電性接合剤には、さまざまなセラミック材料が用いられる。一般的には、導電性接合剤の導電性を確保するために、導電性酸化物が主成分として使用される。また、導電性接合剤の固着強度を高めるために、
金属酸化物や金属粉末を含む焼結助剤が副成分として接点ペーストに含有されることもある。
【０００５】
例えば、特許文献１には、「セルスタックの作製時や燃料電池装置の作動時においても、導電性接合材にクラックが生じることを抑制することができる長期信頼性に優れたセルスタックおよびそれを具備する燃料電池モジュールならびに燃料電池装置を提供すること」を課題とし（特許文献１の段落番号０００７欄参照）、「隣接する一方の前記燃料電池セルの前記空気極層と他方の前記燃料電池セルの前記インターコネクタとをそれぞれ導電性接合材を介して集電部材により電気的に直列に接続してなるセルスタックであって、前記導電性接合材が、平均粒径１μｍ以下のＬａＳｒＣｏＯ３系ペロブスカイト型酸化物からなる微粉および平均粒径３μｍ以上のＬａＳｒＡＯ３系ペロブスカイト型酸化物（Ａは、Ｍｎ、Ｃｏ、ＡｌおよびＦｅのうち少なくとも一種を含む）からなる粗粉の混合体からなり、前記粗粉の熱膨張係数が前記微粉の熱膨張係数よりも小さく、かつ前記粗粉が前記微粉よりも多く含有されていることを特徴とするセルスタック」が開示されている（特許文献１の請求項１参照）。特許文献１には、導電性接合材として、ペロブスカイト系化合物が用いられることが記載されているが、焼結助剤が接点ペーストに含まれることについて、記載も示唆もされていない。焼結助剤を含まない接点ペーストを用いると、ペロブスカイト系化合物の焼結が十分に進まず、インターコネクタと空気極との固着強度が弱いという問題がある。
【０００６】
また、特許文献２には、「低い温度でも十分な焼結性を有する焼結材、これを用いた接合部材および接合方法、ならびにこの接合部材を有するＳＯＦＣを提供すること」を課題とし（特許文献２の段落番号０００９欄参照）、「ＮｉＯおよびＦｅ２Ｏ３からなるベース材料を含む接合材であって、前記ベース材料１００重量部のうち、５０重量部以上９０重量部以下がＮｉＯであり、１０重量部以上５０重量部以下がＦｅ２Ｏ３であり、かつ
前記ベース材料１００重量部のうち、５重量部以上３０重量部以下が粒径０．１μｍ以上１μｍ以下の微粒である接合材」が開示されている（特許文献２の請求項１参照）。接合部材に焼結助剤由来の金属酸化物を含有させると、インターコネクタと空気極との固着強度を高めることができる。一方で、焼結助剤由来の金属酸化物の電気抵抗率は、一般にペロブスカイト系導電酸化物やスピネル系導電酸化物に代表される導電性酸化物の電気抵抗率に比べて大きいので、接合部材に焼結助剤由来の金属酸化物が含有されると、インターコネクタと空気極との導電性が低下するという問題がある。
【先行技術文献】
【特許文献】
【０００７】
【特許文献１】特開２０１１−１３４５３８号公報
【特許文献２】特開２００８−３４１７９号公報
【非特許文献】
【０００８】
【非特許文献１】「燃料電池発電用語  ＪＩＳ  Ｃ  ８８００」、日本工業標準調査会審議、日本規格協会発行、平成２０年７月２０日
【非特許文献２】社団法人日本化学会編、「化学便覧  基礎編II」、第５版、丸善株式会社、平成１６年２月２０日、ｐ６１５
【発明の概要】
【発明が解決しようとする課題】
【０００９】
本発明は、空気極とインターコネクトとの結合が強固であり、しかも、空気極とインターコネクタとの間の導電性が良好である固体酸化物形燃料電池、及びその製造方法を提供することをその課題とする。
【課題を解決するための手段】
【００１０】
本発明の前記課題を解決するための手段は、
（１）固体電解質層、この固体電解質層の一方の面に形成された燃料極、及び前記固体電解質層の他方の面に形成された空気極を有する単セルと、
前記空気極の前記固体電解質層と反対側に配置されたインターコネクタと、を有し、
前記空気極と前記インターコネクタとが導電性接合剤で接合された固体酸化物型燃料電池であって、
前記導電性接合剤が、
粗粒の導電性酸化物、微粒の導電性酸化物、及び焼結助剤由来の金属酸化物を含み、
前記粗粒の導電性酸化物の平均粒径Ａと、前記焼結助剤由来の金属酸化物の平均粒径Ｂと、前記微粒の導電性酸化物の平均粒径Ｃとが、
Ａ＞Ｂ＞Ｃの関係にあることを特徴とする固体酸化物型燃料電池であり、
（２）前記導電性酸化物が、ペロブスカイト型酸化物であることを特徴とする請求項１に記載の固体酸化物型燃料電池であり、
（３）前記焼結助剤由来の金属酸化物が、Ｃｕ、Ｍｎ、Ｆｅ、Ｍｏ、Ｃｏ、Ｚｎ、及びＮｉよりなる群から選択される少なくとも１種の元素を含む酸化物であることを特徴とする請求項１又は２に記載の固体酸化物型燃料電池であり、
（４）  固体電解質層、この固体電解質層の一方の面に形成された燃料極、及び前記固体電解質層の他方の面に形成された空気極を有する単セルと、
前記空気極の前記固体電解質層と反対側に形成されたインターコネクタと、を有し、
前記空気極と前記インターコネクタとが導電性接合剤で接合された固体酸化物型燃料電池の製造方法であって、
粗粒の導電性酸化物の平均粒径Ａ’と、焼結助剤の平均粒径Ｂ’と、微粒の導電性酸化物の平均粒径Ｃ’とが、
Ａ’＞Ｂ’＞Ｃ’の関係になるように、
前記粗粒の導電性酸化物と、前記焼結助剤と、前記微粒の導電性酸化物とを含有する接点ペーストを調製する工程を含み、
前記接点ペーストを、前記空気極と前記インターコネクタとの間に介在させ、酸化性雰囲気６００℃以上９００℃以下の温度によって熱処理する工程を含むことを特徴とする固体酸化物型燃料電池の製造方法であり、
（５）前記導電性酸化物が、ペロブスカイト型酸化物であることを特徴とする請求項４に記載の固体酸化物型燃料電池の製造方法であり、
（６）前記焼結助剤が、Ｃｕ、Ｍｎ、Ｆｅ、Ｍｏ、Ｃｏ、Ｚｎ、及びＮｉよりなる群から選択される少なくとも１種の元素を含む金属であることを特徴とする請求項４又は５に記載の固体酸化物型燃料電池の製造方法である。
【発明の効果】
【００１１】
（１）前記（１）に記載の手段によれば、粗粒の導電性酸化物同士の間に存在する微粒の導電性酸化物によって、導電性接合剤において多くの電流が流れる流路（以下、「導電パス」と称することがある。）が形成される。多くの導電パスが形成される導電性接合剤を空気極とインターコネクタとの間に設けることによって、空気極とインターコネクタとの間における電気抵抗を小さくすることができるので、発電能力に優れた固体酸化物形燃料電池を提供することができる。
また、前記（１）に記載の手段によれば、粗粒の導電性酸化物よりも平均粒径の小さい焼結助剤由来の金属酸化物が、粗粒の導電性酸化物の粒子間に入り込み、粗粒の導電性酸化物同士、又は粗粒の導電性酸化物と他の構成粒子との結合を促すことによって、空気極とインターコネクタとが強固に結合した固体酸化物形燃料電池を提供することができる。
（２）前記（２）に記載の手段によれば、ペロブスカイト型酸化物は優れた導電性を有するので、導電性接合剤における電気抵抗を小さくすることができる。よって、発電能力に優れた固体酸化物形燃料電池を提供することができる。
（３）前記（３）に記載の手段によれば、Ｃｕ、Ｍｎ、Ｆｅ、Ｍｏ、Ｃｏ、Ｚｎ、及びＮｉという金属元素粉末は、固体電解質形燃料電池の運転温度と同様の温度域において酸化してペロブスカイト型酸化物粒子間の結合を促すという機能を有するので、抵抗値の低い発電能力に優れた固体酸化物形燃料電池を提供することができる。
（４）前記（４）に記載の手段によれば、微粒の導電性酸化物を含有する接点ペーストが、熱処理によって、微粒の導電性酸化物を含有する導電性接合剤になる。微粒の導電性酸化物によって、導電性接合剤において多くの導電パスが形成されるので、空気極とインターコネクタとの間における電気抵抗を小さくすることができ、発電能力に優れた固体酸化物形燃料電池を製造することができる。
また、前記（４）に記載の手段によれば、焼結助剤が、熱処理によって酸化され、酸化熱を発生する。この酸化熱が、接点ペーストにおける粗粒の導電性酸化物同士、又は粗粒の導電性酸化物と他の構成粒子との焼結を促すことによって、空気極とインターコネクタとが強固に結合した固体酸化物形燃料電池を製造することができる。
（５）前記（５）に記載の手段によれば、接点ペーストに含有される導電性酸化物が、比較的優れた導電性を有するペロブスカイト型酸化物であると、熱処理後に形成される導電性接合剤がペロブスカイト型酸化物を導電性酸化物として含有するので、導電性接合剤における電気抵抗が小さい。よって、発電能力に優れた固体酸化物形燃料電池を製造することができる。
（６）前記（６）に記載の手段によれば、Ｃｕ、Ｍｎ、Ｆｅ、Ｍｏ、Ｃｏ、Ｚｎ、及びＮｉという金属元素粉末は、固体電解質形燃料電池の運転温度と同様の温度域において酸化してペロブスカイト型酸化物粒子間の結合を促すという機能を有するので、抵抗値の低い発電能力に優れた固体酸化物形燃料電池を製造することができる。
【図面の簡単な説明】
【００１２】
【図１】図１は、単セルとインターコネクタとを備えた積層体の断面図である。
【図２】図２は、導電性接合剤における粒子構造の模式図である。
【図３】図３は、固体酸化物形燃料電池の斜視図である。
【図４】図４は、図３におけるＡ−Ａ断面図である。
【図５】図５は、導電性接合剤における粒子構造を、走査型電子顕微鏡を用いて観察した像（以下、「ＳＥＭ像」と称することがある。）である。
【図６】図６は、図５の（Ａ）におけるＥＤＳスペクトル図であり、粗粒の導電性酸化物を含有する領域のＥＤＳスペクトル図である。
【図７】図７は、図５の（Ｂ）におけるＥＤＳスペクトル図であり、粗粒の導電性酸化物と粗粒の導電性酸化物とを含有する領域のＥＤＳスペクトル図である。
【図８】図８は、図５の（Ｃ）におけるＥＤＳスペクトル図であり、粗粒の導電性酸化物と粗粒の導電性酸化物とを含有する領域のＥＤＳスペクトル図である。
【発明を実施するための形態】
【００１３】
図１に示されるように、本発明に係る固体酸化物形燃料電池は、単セル１を有する。単セル１は、固体電解質層２と、固体電解質層２の一方の面に形成された燃料極層３と、固体電解質層２の他方の面に形成された空気極４とを有する。尚、単セルは、非特許文献１にも記載されているように、固体酸化物形燃料電池の基本構成単位のことであり、燃料電池セルとも称される。
【００１４】
単セル１における燃料極３は陰極としての機能を有し、空気極４は陽極としての機能を有する。単セル１において、燃料極３と空気極４との間で電子の授受やイオンの移動が起こることによって、起電力が発生する。また、多数の単セル１が直列に接続されて、固体酸化物形燃料電池が形成される。直列に接続された単セル１同士の間には、それぞれインターコネクタ５が設けられる。
【００１５】
固体電解質層２は、固体酸化物形燃料電池の運転時に、燃料極に導入される燃料ガスが電子を受け取ることによって発生したイオンを、空気極へと移動させるイオン電導性を有する。伝導することができるイオンの種類は特に限定されないが、代表例としては、燃料極において発生する酸素イオンが挙げられる。
【００１６】
固体電解質層２は、電解質材料を有する。電解質材料としては、具体的には、イットリア安定化ジルコニア（ＹＳＺ）、スカンジア安定化ジルコニア（ＳｃＳＺ）、サマリウム添加セリア（（ＣｅＳｍ）Ｏ２）、ガドリウム添加セリア（（ＣｅＧｄ）Ｏ２）、及びカルシア安定化ジルコニア（ＣａＳＺ）を挙げることができ、好ましくはイットリア安定化ジルコニア（ＹＳＺ）を挙げることができる。
【００１７】
なお、固体電解質層２の膜厚は、通常の場合、３〜２０μｍである。膜厚が３μｍを下回ると、欠陥のない単セル１を再現性良く得ることが困難であり、膜厚が２０μｍを上回ると、固体電解質層の抵抗が上昇するので、固体酸化物形燃料電池の発電性能が低下することがある。
【００１８】
燃料極３は、固体酸化物形燃料電池における陰極として機能し、外部から供給される燃料ガスの分子から電子を奪って酸化させ、陽イオンを発生させる。燃料ガスの分子から奪われた電子は、外部回路へ流れることにより、電流が発生する。具体的には、燃料極３で燃料ガス例えば水素ガスが酸化されて発生した陽イオン例えば水素イオンは、空気層４から固体電解質層２を通って燃料極３へと到達した陰イオン例えば酸素イオンと反応して水分子が発生し、燃料ガス例えば水素ガスから奪われた電子が外部回路に流れて電流が発生する。
【００１９】
燃料極３へと供給される燃料ガスは、水素ガス、水素源となる炭化水素ガスを改質した改質ガス等を用いることができる。
【００２０】
本発明における燃料極３は、例えば、固体電解質層２の表面に燃料極活性層６と燃料極基板層７とをこの順に積層して形成することができる。言い換えると、燃料極３は、燃料極活性層６と燃料極基板層７とを積層してなり、固体電解質層２と直接に面接着する層が燃料極活性層６であり、燃料極活性層６と直接に面接着する層が燃料極基板層７である。
【００２１】
燃料極活性層６及び燃料極基板層７はいずれも、Ｎｉを含む金属と電解質材料とを有する。電解質材料としては、例えば、イットリア安定化ジルコニア（ＹＳＺ）を挙げることができる。固体電解質層２と燃料極３とが著しく異なる熱膨張率を示すことによって、高温条件下において燃料極３が固体電解質層２から剥離することを防止するために、燃料極３と固体電解質層２とは共に同じ電解質材料、例えばイットリア安定化ジルコニア（ＹＳＺ）で形成されることが好ましい。
Ｎｉを含む金属としては、Ｎｉ単体、並びにＮｉとＣｕ、Ｆｅ、Ｃｏ、Ａｇ、Ｐｔ、Ｐｄ、Ｗ、及びＭｏよりなる群から選択される少なくとも一種の金属との合金等を挙げることができる。
【００２２】
空気極４は、固体電解質層２のうち、燃料極３が形成される一方の面とは反対側の、他方の面に形成されてなる。空気極４は、電池における陽極として機能し、外部から供給され酸素源となる酸化剤ガスの分子に電子を付与して還元させ、陰イオンを発生させる。酸化剤ガスの分子に付与される電子は、燃料極３において燃料ガスの分子から奪われ、外部回路を介して空気極４へと流入してきた電子である。空気極４で発生した陰イオンは、固体電解質層２中を移動し、燃料極３へと到る。
【００２３】
空気極４の材料は、固体酸化物形燃料電池の使用条件等により適宜選択される。空気極４の材料として、例えば金属、金属の複合酸化物等が挙げられる。前記金属としては、例えば、Ｐｔ、Ａｕ、Ａｇ、Ｐｄ、Ｉｒ、Ｒｕ、及びＲｕ等から選ばれる１種の金属、又はこれらの群から選ばれる２種以上の金属を含有する合金が挙げられる。また、金属の複合酸化物としては、例えば、Ｌａ、Ｐｒ、Ｓｍ、Ｓｒ、Ｂａ、Ｃｏ、Ｆｅ、及びＭｎ等から選ばれる少なくとも１種の元素を含有するペロブスカイト型複合酸化物が挙げられる。この複合酸化物として、例えば、Ｌａ１−ｘＳｒｘＣｏＯ３系複合酸化物、Ｌａ１−ｘＳｒｘＦｅＯ３系複合酸化物、Ｌａ１−ｘＳｒｘＣｏ１−ｙＦｅｙＯ３系複合酸化物、Ｌａ１−ｘＳｒｘＭｎＯ３系複合酸化物、Ｐｒ１−ｘＢａｘＣｏＯ３系複合酸化物、Ｓｍ１−ｘＳｒｘＣｏＯ３系複合酸化物等が挙げられる。
【００２４】
インターコネクタ５は、直列に並べられた単セル１と単セル１との間に設けられる。言い換えると、固体酸化物形燃料電池では、単セル１とインターコネクタ５とが交互に積層される。インターコネクタ５は、縦断面形状において櫛形の構造を有しており、櫛形の凸部が、導電性接合剤８を介して、空気極４と接する。また、櫛形の凹部は、燃料極３に供給される燃料ガス又は、空気極４に供給される支燃性ガスの流通路として機能する。
インターコネクタ５は、電気導電性を有する金属によって形成され、通常は、ステンレス鋼によって形成される。より詳しくは、インターコネクタ５は、ＳＵＳ４３０からなる板材を打ち抜いて形成することができる。
【００２５】
インターコネクタ５は、燃料極３又は空気極４において発生する電流を集約する機能を有する。単セル１の積層体の中途に設けられたインターコネクタ５は、集約した電流を隣接する単セル１へと送出する機能を有する。また、単セル１の積層体の末端に設けられたインターコネクタ５は、単セル１の積層体で発生した電流を集約し、外部回路へと送出する機能を有する。
【００２６】
インターコネクタ５のうち、燃料極３との接点には、燃料極集電体９が配される。燃料極集電体９は、通気性を有する柔軟な導電性物質であり、インターコネクタ５と燃料極３とを電気的に接続するとともに、インターコネクタ５の熱膨張等による変形を吸収し、単セル１を構成する各部材の負荷を抑える機能を有する。燃料極集電体９として、例えばニッケルを有する多孔質体を用いることができる。インターコネクタ５のうち、燃料極集電体９が設けられるのは、例えば、櫛形構造とは反対側の面における平面部である。
【００２７】
導電性接合剤８は、空気極４とインターコネクタ５とを接合させる。言い換えると、導電性接合剤８は、空気極４とインターコネクタ５との間に介在して空気極４とインターコネクタ５とを電気的に接続させる。
導電性接合剤８は、導電性酸化物１３と焼結助剤由来の金属酸化物１０とを含む。図２に示されるように、導電性酸化物１３は、粗粒の導電性酸化物１１と、微粒の導電性酸化物１２とを有する。本発明においては、粗粒の導電性酸化物１１の平均粒径Ａ、焼結助剤由来の金属酸化物１０の平均粒径Ｂ、及び微粒の導電性酸化物１２の平均粒径Ｃが、Ａ＞Ｂ＞Ｃの関係にある。導電性接合剤８においては、粗粒の導電性酸化物１１が構成する三次元ネットワーク同士の間に、それより粒径の小さい焼結助剤由来の金属酸化物１０と、微粒の導電性酸化物１２とが存在することにより、微粒の導電性酸化物１２により導電パスが形成される。言い換えると、粗粒の導電性酸化物１１の粒子間や、粗粒の導電性酸化物１１の粒子と焼結助剤由来の金属酸化物１０との間に生じる空隙を埋めるように、微粒の導電性酸化物１２が、その空隙に配される。そのため、粗粒の導電性酸化物の平均粒径Ａは３〜７μｍであることが好ましく、焼結助剤由来の金属酸化物１０の平均粒径Ｂは０．８〜２μｍであることが好ましく、微粒の導電性酸化物の１２の平均粒径Ｃは０．３〜０．７μｍであることが好ましい。導電性接合剤８が、焼結助剤由来の金属酸化物１０の平均粒径Ｂよりも小さい平均粒径Ｃを有する微粒の導電性酸化物１２を含んでいることによって、微粒の導電性酸化物１２による導電パスが形成されることになり、この導電パスにより導電性接合剤８における導電率が向上する。
【００２８】
導電性接合剤８は、固体酸化物形燃料電池の発電性能を高めることができるように、十分な導電性を有することが好ましい。具体的には、電流遮断法によって求められる単セル１の全ＩＲ抵抗値が、０．１４５Ωｃｍ２以下となるように、導電性接合剤８における導電性が確保されることが好ましい。単セル１の全ＩＲ抵抗値が、０．１４５Ωｃｍ２よりも大きいと、オーム損失によって単セル１が過度に発熱し、固体酸化物形燃料電池の劣化が早まってしまう。
また、導電性接合剤８は、固体酸化物形燃料電池の機械的強度を高めることができるように、十分な固着強度を有することが好ましい。具体的には、単セル１におけるインターコネクタ５と燃料極３との引張試験によって、４Ｎより大きい力を加えても、インターコネクタ５と空気極４とが乖離しない程度に、導電性接合剤８の接合強度が確保されることが好ましい。単セル１における引張試験によって、４Ｎ以下の力によってインターコネクタ５と空気極４とが乖離する程度の強度であると、この単セル１を用いた固体酸化物形燃料電池を運転させる際に、空気極４に加えられる酸化剤ガスの圧力変動によって、インターコネクタ５と空気極４とが乖離してしまう。
【００２９】
導電性接合剤８に含有される導電性酸化物１３は、空気極４とインターコネクタ５との間に十分な導電性を付与することができる限りにおいて、さまざまの化合物を採用することができ、好ましくは、ペロブスカイト型酸化物である。非特許文献２には、「ぺロブスカイト構造（ＡＢＯ３，図14.6）および類似構造をとる一群の酸化物も、酸素空孔を生成しやすく、高い酸化物イオン導電性を示すものが多く知られている。」と開示されている。高い酸化物イオン導電性を示すペロブスカイト型酸化物を導電性酸化物１３として用いることによって、導電性接合剤８は、空気極４とインターコネクタ５との間に十分な導電性を付与することができる。
【００３０】
導電性接合剤８は、スラリー状の接点ペーストを高温条件下で固化させることによって得られる。より具体的には、インターコネクタ５の空気極４との接点部に接点ペーストが塗布された後、その接点ペーストの上にインターコネクタ５が接するように空気極４とインターコネクタ５とが積層され、最終的に得られる積層体が熱処理されることによって接点ペーストが固化し、導電性接合剤８が形成される。本来、導電性酸化物に代表されるセラミックス材料の焼結には９００℃以上の高温が必要であるが、金属材料を構成部材として持つ中温型の固体酸化物形燃料電池においては、接点ペーストを熱処理によって固化させる温度としては、６００℃以上９００℃以下であることが好ましい。熱処理の温度が６００℃より低いと、空気極４とインターコネクタ５との接合強度が不十分となることがあり、熱処理の温度が９００℃より高いと、単セル１に用いられている金属部材やシール材などの部材を変質させてしまうことがある。熱処理を行うには、酸化性雰囲気下で行うことが好ましい。酸化性雰囲気下で熱処理を行うには、例えば、接点ペーストに還元性のガス例えば水素が接触しないようにするとともに、接点ペーストに酸化剤ガス例えば酸素を含むガス、好適には空気を流しながら、接点ペーストを６００℃以上９００℃以下の温度条件に曝すことが挙げられる。
【００３１】
接点ペーストは、導電性酸化物と焼結助剤とを含有する。接点ペーストにおける導電性酸化物は、接点ペーストの熱処理後に、導電性接合剤８における導電性酸化物となる。接点ペーストにおける導電性酸化物は、ペロブスカイト型酸化物であることが好ましい。熱処理後の導電性接合剤８が、粗粒の導電性酸化物１１と微粒の導電性酸化物１２とを含有するように、接点ペーストにおいても粗粒の導電性酸化物と微粒の導電性酸化物とが含有される。熱処理の前後において導電性酸化物の粒径は殆ど変わらないので、接点ペーストにおいても、平均粒径が３〜７μｍである粗粒の導電性酸化物と、平均粒径が０．３〜０．７μｍである微粒の導電性酸化物とを含有することが好ましい。
【００３２】
接点ペーストを熱処理すると、焼結助剤として用いた金属粉末は、粗粒の導電性酸化物同士の間隙において、酸化反応を起こし発熱することによって、焼結助剤の周囲に存在する導電性酸化物同士を接着させる機能を有する。
焼結助剤として用いる金属粉末とは、単体金属の粉末およびそれらの混合物、及び複数の種類の金属からなる合金の粉末を挙げることができる。金属の粉末は、６００〜９００℃という温度条件である熱処理の過程で酸化反応を起こし、この酸化反応における反応熱によって、より強固に導電性セラミックス粒子同士を接着させることができるからである。接点ペーストにおける焼結助剤は、熱処理後において、導電性接合剤における焼結助剤由来の金属酸化物となる。
【００３３】
焼結助剤である金属は、６００℃以上９００℃以下の温度条件で酸化され、導電性の酸化物を生成する金属であることが望ましく、例えば、Ｃｕ、Ｍｎ、Ｆｅ、Ｍｏ、Ｃｏ、Ｚｎ、及びＮｉよりなる群から選択される少なくとも１種の単体金属、又はこれらの元素を含有する合金を用いることができる。さらに、金属は、Ｃｕ、Ｍｎ、Ｃｏ、及びＦｅよりなる群から選択される少なくとも１種の単体金属、又はこれらの元素を含有する合金であることが好ましく、Ｃｕ及び／又はＭｎを有する単体金属又は合金であることがさらに好ましい。焼結助剤として前記元素を金属として含有する接点ペーストを熱処理すると、前記元素が酸化されることによって、前記元素を含んだ焼結助剤由来の金属酸化物を含有する導電性接合剤が形成される。
【００３４】
接点ペーストにおける導電性酸化物と焼結助剤との含有率は、粗粒の導電性酸化物（ａ）が７０質量％以上９０質量％以下、好ましくは７５質量％以上８５質量％以下、焼結助剤としての金属粉末（ｂ）が０．５質量％以上２０質量％以下、好ましくは、５質量％以上１５質量％以下、微粒の導電性酸化物（ｃ）が５質量％以上２５質量％以下、好ましくは１０質量％以上２０質量％以下であり、前記（ａ）と（ｂ）と（ｃ）との合計が１００質量％となるように、調整することができる。導電性酸化物（ａ）、金属粉末焼結助剤（ｂ）及び導電性酸化物（ｃ）の含有率が前記範囲内にあると、図２に示されるように、粗粒の導電性酸化物（ａ）の間隙に、焼結助剤由来の金属酸化物（ｂ’）及び微粒の導電性酸化物（ｃ）が多く偏在することとなり、しかも焼結助剤由来の金属酸化物（ｂ’）の粒子間に微粒の導電性酸化物（ｃ）が充填乃至密集するようになり、この微粒の導電性酸化物（ｃ）によって導電パスが形成される。
【００３５】
次に、図３及び図４を用いて、単セル１を多数積層してなる固体酸化物形燃料電池２１の一例について説明する。
【００３６】
固体酸化物形燃料電池２１は、複数個の単セル１が上下に積層された固体酸化物形燃料電池スタック２２を有し、ボルト２３〜３０によって一体化される。ボルト２３によって、固体電解質形燃料電池２１の上部に酸化剤ガスの入口が設けられ、ボルト２４によって、固体電解質形燃料電池２１の上部に酸化剤ガスの出口が設けられる。なお、この一例では、ボルト２６によって、固体電解質形燃料電池２１の上部に燃料ガスの入口が設けられ、ボルト２５によって、固体電解質形燃料電池２１の上部に燃料ガスの出口が設けられる。
【００３７】
また、図３における固体酸化物形燃料電池２１の縦断面図を図４に示す。各単セル１は、インターコネクタ５を挟んで、同図の上下方向に直列に多数積層される。燃料極３は、燃料極集電体９を介して、インターコネクタ５と接続される。各単セル１の空気極４は、導電性接合剤８を介してインターコネクタ５と接続される。
【００３８】
ボルト２３及びボルト２４は、単セル１の積層方向に設けられ、内側に中空のガス流路３１を備えて成る。ボルト２３の上部から供給される酸化剤ガスは、ガス流路３１を下向きに流れるとともに、ガス流路３１の側面に設けられた連通路３２を通って、空気極４側へと流れる。空気極４を通過した酸化剤ガスは、他方の連通路３４を通って、他方のガス流路３５を上向きに流れ、ボルト２４の上部から排出される。また、燃料ガスの流路３８と酸化剤ガスの流路３７とを隔離するように、セパレータ３６が設けられる。
【００３９】
固体酸化物形燃料電池２１は、高圧の出力が可能な電池として、各種用途に用いることができる。固体酸化物形燃料電池２１は、通常、収納容器に収納されて用いられる。収納容器は、固体酸化物形燃料電池２１の発電能力を損なわない限りにおいて、従来公知の方法、大きさの容器を用いることができる。本発明の固体酸化物形燃料電池２１は、例えば、家庭用の小型コージェネレーションシステムにおける発電源として、又は業務用の大型コージェネレーションシステムにおける発電源として、用いることができる。
【００４０】
次に、本発明における単セル１の製造方法について説明する。
【００４１】
製造方法の一例として、例えば、燃料極基板層７を成形するグリーンシートを作製するために、まず、燃料極基板層７の構成成分を混合した粉末をボールミルによって分散混合させる。次に、樹脂を溶解させた溶媒を混合粉末と混ぜ合わせてスラリーを作製する。樹脂としては、例えばブチラール樹脂を使用することができ、溶媒としては、例えばトルエンとエタノールとの混合液を使用することができる。得られたスラリーは、プレス成形、シート成形等の公知の方法で成形でき、特にシート成形法が好ましい。シート成形法として、スラリーをドクターブレード法等によりＰＥＴフィルム等の支持体上に塗布し、その後、スラリー中の溶剤成分を蒸発させることでグリーンシートを作製する方法を挙げることができる。この方法によると、容易に均質なサンプルを得ることができる。
【００４２】
燃料極基板層７の成形体の混合粉末の製造工程では、セラミックスより粉砕されにくい造孔材が用いられる。燃料極基板層７の成形過程において、導入された造孔材の体積分が気孔として残る。造孔材が粉砕されにくいと、粉末である造孔材の体積が著しく変化することがないので、焼成の過程で燃料極基板層７に形成される気孔の径を一定にすることができる。造孔材として、例えばポリメタクリル酸メチル及びポリスチレンなどの高分子より成る球状粒子を採用できる。また、造孔材として球状粒子を使用する場合の造孔材の最大直径が例えば５〜１０μｍの範囲内にあると、適度な寸法の気孔が燃料極基板層内に形成されることができる。
【００４３】
燃料極活性層６、及び固体電解質層２についても、燃料極基板層７と同様にして、シート成形法によってグリーンシートが作製される。
【００４４】
尚、各グリーンシートの製造に用いられる粉末の粒子径（平均粒子径）に関して、燃料極活性層６の粉末の粒子径としては、０．２〜０．８μｍ程度（例えば０．５μｍ）の粉末を使用できる。燃料極活性層６の粉末の粒子径としては、燃料極活性層５の粉末の粒子径と同等（例えば０．５μｍ）かそれより大きい粒子径を使用することができる。
【００４５】
成形された各グリーンシートを、固体電解質層２と燃料極活性層６と燃料極基板層７とが、この順となるように積層し、この積層体を焼成して、焼成積層体を得る。この焼成積層体における固体電解質層側に、空気極形成用の導電性セラミック微粉末、例えばＬＳＣＦ微粉末と有機バインダと溶媒とからなるスラリーを塗布して、空気極層用のコーティング層を形成する。このコーティング層を形成した積層体を焼成することによって、空気極４と固体電解質層２と燃料極活性層６と燃料極基板層７とを、この順に積層した単セル１が形成される。
【００４６】
また、粗粒の導電性酸化物と、微粒の導電性酸化物と、焼結助剤とを有機溶媒によって混合し、接点ペーストを得る。接点ペーストを、インターコネクタ５のうち空気極４と接する部分に、スクリーン印刷を用いて印刷する。印刷後、例えば１００℃で接点ペーストを乾燥させ、接点ペーストが塗布されたインターコネクタを得る。
【００４７】
単セル１と、接点ペーストが塗布されたインターコネクタ５とを交互に積層し、更には最も外側には接点ペーストが塗布された外側コネクタを積層して一体としたものを、熱処理することによって、固体酸化物形燃料電池を製造する。熱処理の過程において、接点ペーストに含まれた焼結助剤が酸化され、酸化熱が発生する。発生した酸化熱が、接点ペーストにおける導電性酸化物１３の焼結を促すので、６００℃以上９００℃以下の温度によって、接点ペーストから導電性接合剤が形成される。
【００４８】
次に、本発明における固体酸化物形燃料電池２１の作用について説明する。
【００４９】
固体酸化物形燃料電池２１の運転時に、空気極４には酸化剤ガスが供給され、空気極４においてガス分子が電子の授受を行うことによって、起電力が発生する。固体酸化物形燃料電池２１の電極において発生した起電力は、インターコネクタ５によって集められ、外部回路へと電流が導出される。空気極４からインターコネクタ５へと電流が流れる時に、導電性接合剤８において、粗粒の導電性酸化物１１によって形成される導電パスとともに、微粒の導電性酸化物１２により形成される導電パスに沿って電流が流れることになる。よって、本発明における固体酸化物形燃料電池２１においては、導電性接合剤８における導電性が良好であって、固体酸化物形燃料電池の発電能力が高い。
【００５０】
以下に、実施例を挙げて本発明をさらに詳細に説明するが、これら実施例によって本発明はなんら限定されるものではない。
【００５１】
（実施例１）
（接点ペーストの作製）
平均粒径が５μｍである導電性ペロブスカイト酸化物粗粒子を８０重量部と、平均粒径が０．５μｍの導電性ペロブスカイト酸化物微粒子を１０質量部と、焼結助剤として平均粒径が１μｍのＣｕ粉末を１０質量部とを、混合した混合粉末１００ｇを作製した。導電性ペロブスカイト酸化物は、粗粒子、微粒子ともに、（Ｌａ，Ｓｒ）（Ｃｏ，Ｆｅ）Ｏ３（以下、「ＬＳＣＦ」と称する。）を使用した。この混合粉末に、エトセル６０ｇとブチルカルビトール２０ｇとを混合したビヒクルを加え、接点ペーストを得た。尚、本発明における平均粒径は、レーザ回折／散乱式粒度分布測定装置ＬＡ−７５０（ＨＯＲＩＢＡ社製）を用いて、レーザ回折法によって測定した値を平均粒径とした。
【００５２】
（固体電解質層用のグリーンシートの作製）
ＢＥＴ法による比表面積が５〜７ｍ２／ｇであるＹＳＺ粉末に対して、ブチラール樹脂と、可塑剤であるジオクチルフタレート（ＤＯＰ）と、分散剤と、トルエンとエタノールとの混合溶剤とを加え、ボールミルにて混合して、スラリーを調製した。得られたスラリーにドクターブレード法を用いることによって、厚さ１０μｍの固体電解質層用グリーンシートを得た。
【００５３】
（燃料極基板層用グリーンシートの作製）
ＢＥＴ法による比表面積が３〜４ｍ２／ｇであるＮｉＯの粉末を、Ｎｉ重量に換算して５０質量部となるように秤量し、ＢＥＴ法による比表面積が５〜７ｍ２／ｇであるＹＳＺの粉末５０質量部と混合し、混合粉末を得た。この混合粉末に対して、造孔剤である有機ビーズ（混合粉末に対して１０重量％）と、ブチラール樹脂と、可塑剤であるＤＯＰと、分散剤と、トルエンとエタノールとの混合溶剤とを加え、ボールミルにて混合して、スラリーを調製した。得られたスラリーにドクターブレード法を用いることによって、厚さ２５０μｍの燃料極基板層用グリーンシートを得た。
【００５４】
（燃料極活性層用グリーンシートの作製）
ＢＥＴ法による比表面積が３〜４ｍ２／ｇであるＮｉＯの粉末を、Ｎｉ重量に換算して５５質量部となるように秤量し、ＢＥＴ法による比表面積が５〜７ｍ２／ｇであるＹＳＺの粉末４５質量部と混合し、混合粉末を得た。この混合粉末に対して、ブチラール樹脂と、可塑剤であるＤＯＰと、分散剤と、トルエンとエタノールとの混合溶剤とを加え、ボールミルにて混合して、スラリーを調製した。得られたスラリーにドクターブレード法を用いることによって、厚さ１０μｍの燃料極活性層用グリーンシートを得た。
【００５５】
（固体電解質層と燃料極層との積層）
固体電解質層用グリーンシートと、燃料極活性層用のグリーンシートと、燃料極基板層用のグリーンシートとを、この順に積層した。この積層体を１４００℃にて焼成することによって、固体電解質層と燃料極層との積層体を得た。
【００５６】
（空気極の形成）
平均粒径が２μｍであるＬａ０．６Ｓｒ０．４Ｃｏ０．２Ｆｅ０．８Ｏ３粉末と、イソプロピルアルコールとを混合して得られたスラリーを、前記積層体における固体電解質層の表面にスクリーン印刷し、１１００℃で焼成することによって空気極層を成形し、単セルを得た。
【００５７】
（接点ペーストの塗布）
インターコネクタのうち、空気極と接する部分に、スクリーン印刷を用いて接点ペーストを印刷した。印刷後、１００℃で３０分間乾燥し、接点ペーストが塗布されたインターコネクタを得た。
【００５８】
（導電性接合剤の導電率の測定、評価）
単セル１の空気極に、接点ペーストが塗布されたインターコネクタを積層し、ＳＯＦＣスタックを得た。ＳＯＦＣスタックを７００℃まで昇温し、燃料極に水素２Ｌ／ｍｉｎを流して、酸化ニッケルをニッケルに還元した。また、このとき空気極に空気を流すことにより酸化性雰囲気とすることによって、接点ペーストが導電性接合剤となり、インターコネクタと空気極とが、導電性接合剤によって固着された。
次に、７００℃の温度で、燃料極に３重量％の水を含む水素１Ｌ／ｍｉｎ、空気極側に空気２Ｌ／ｍｉｎを送風して、電流遮断法によって、空気極集電体と燃料極集電体間の電圧変化を測定し、抵抗値を求めた。抵抗値を、有効電極面積１００ｃｍ２で除した値を、セルの全ＩＲ抵抗値とした。電流遮断法計測機は、ＫＩＫＵＳＵＩ  ＦＣ  ＩＭＰＥＤＡＮＣＥ  ＭＥＴＥＲ  ＫＦＭ２１５０を用いた。負荷を差し引くために、同じくＫＩＫＵＳＵＩ  ＰＬＺ  １００４Ｗの負荷器を用いた。負荷器で２０Ａの負荷をＳＯＦＣスタックから差し引きながら、電流遮断法によってＩＲ抵抗を計測し、１２８点の測定値の平均をとってＳＯＦＣスタックの抵抗値とした。
【００５９】
（空気極とインターコネクタとの固着力評価用サンプルの作製）
インターコネクタから、φ１３ｍｍのボタン状集電体を切りだした。ボタン状集電体に、作成した接点ペーストを印刷して、１００℃で３０分間乾燥した。単セルから２．０ｃｍ２となるように切りだされた部材の空気極側に、接点ペーストを印刷したボタン状集電体をのせ、炉の中に入れた。炉の中に設置されたボタン状集電体の上に、５ｋｇのアルミナ板を重石としてのせ、酸化性雰囲気７００℃の条件下で３時間保持したのち、室温まで冷却し、固着力評価用サンプルを得た。
（空気極とインターコネクタとの固着力の測定）
固着力評価用サンプルの燃料極側に、引っかけ部のついた部品を樹脂接着材によって接着させた。また、固着力評価用サンプルのボタン状集電体にも、引っかけ部のついた部品を樹脂接着材によって接着させた。十分に接着材を乾燥させた後、引張圧縮試験機（型式：ＳＶ−５２Ｎ−５０Ｌ、今田製作所製）を用いて、引っ張り速度５ｍｍ／ｍｉｎにて、導電性接合剤の引張強度を計測した。空気極とインターコネクタ層とが乖離する直前に加えられた力を、最大固着力とした。
【００６０】
（比較例１）
接点ペーストの作製において、焼結助剤を添加せず、平均粒径が５μｍであるＬＳＣＦ粗粒子を９０質量部と、平均粒径が０．５μｍのＬＳＣＦ微粒子を１０質量部とによって、混合粉末を作製したこと以外は、実施例１と同様に実施し、導電性接合剤の導電率と固着強度を測定した。
【００６１】
（比較例２）
接点ペーストの作製において、ＬＳＣＦ微粒子を添加せず、平均粒径が５μｍであるＬＳＣＦ粗粒子を９０質量部と、平均粒径が１μｍの焼結助剤を１０質量部とを、それぞれ混合した混合粉末を作製したこと以外は、実施例１と同様に実施し、導電性接合剤の導電率と固着強度を測定した。
【００６２】
（比較例３）
接点ペーストの作製において、平均粒径が５μｍであるＬＳＣＦ粗粒子を８０質量部と、平均粒径が２μｍのＬＳＣＦ微粒子を１０質量部と、平均粒径が１μｍの焼結助剤を１０質量部とを、それぞれ混合した混合粉末を作製したこと以外は、実施例１と同様に実施し、導電性接合剤の導電率と固着強度を測定した。
【００６３】
（比較例４）
接点ペーストの作製において、平均粒径が５μｍであるＬＳＣＦ粗粒子を８０質量部と、平均粒径が０．５μｍのＬＳＣＦ微粒子を１０質量部と、平均粒径が１０μｍの焼結助剤を１０質量部とを、それぞれ混合した混合粉末を作製したこと以外は、実施例１と同様に実施し、導電性接合剤の導電率と固着強度を測定した。
【００６４】
（実施例２）
接点ペーストの作製において、焼結助剤としてＭｎ粉末を用いたこと以外は、実施例１と同様に実施し、導電性接合剤の導電率と固着強度を測定した。
【００６５】
（比較例５）
接点ペーストの作製において、焼結助剤を添加せず、平均粒径が５μｍであるＬＳＣＦ粗粒子を９０質量部と、平均粒径が０．５μｍのＬＳＣＦ微粒子を１０質量部とによって、混合粉末を作製したこと以外は、実施例２と同様に実施し、導電性接合剤の導電率と固着強度を測定した。
【００６６】
（比較例６）
接点ペーストの作製において、ＬＳＣＦ微粒子を添加せず、平均粒径が５μｍであるＬＳＣＦ粗粒子を９０質量部と、平均粒径が１．５μｍの焼結助剤を１０質量部とを、それぞれ混合した混合粉末を作製したこと以外は、実施例２と同様に実施し、導電性接合剤の導電率と固着強度を測定した。
【００６７】
（比較例７）
接点ペーストの作製において、平均粒径が５μｍであるＬＳＣＦ粗粒子を８０質量部と、平均粒径が２μｍのＬＳＣＦ微粒子を１０質量部と、平均粒径が１．５μｍの焼結助剤を１０質量部とを、それぞれ混合した混合粉末を作製したこと以外は、実施例２と同様に実施し、導電性接合剤の導電率と固着強度を測定した。
【００６８】
（比較例８）
接点ペーストの作製において、平均粒径が５μｍであるＬＳＣＦ粗粒子を８０質量部と、平均粒径が０．５μｍのＬＳＣＦ微粒子を１０質量部と、平均粒径が８μｍの焼結助剤を１０質量部とを、それぞれ混合した混合粉末を作製したこと以外は、実施例２と同様に実施し、導電性接合剤の導電率と固着強度を測定した。
【００６９】
以下に、実施例１及び比較例１〜４における、接点ペーストの作製に用いた物質の平均粒径と、重量混合比率とを表１に示す。
【００７０】
【表１】
2015043292.tif 000003
【００７１】
以下に、実施例１及び比較例１〜４における、導電性接合剤の最大固着力と抵抗値とを表２に示す。
【００７２】
【表２】
2015043292.tif 000004
【００７３】
焼結助剤を添加しなかった比較例１では、導電性接合剤が空気極とインターコネクタとを、完全に固着させることができなかった。微粒の導電性ペロブスカイトを添加しなかった比較例２、及び粗粒の導電性ペロブスカイトの平均粒径が焼結助剤の平均粒径よりも大きい比較例３では、導電性接合剤の抵抗値が比較的大きく、導電性が劣っていた。焼結助剤の平均粒径が粗粒の導電性ペロブスカイトの平均粒径よりも大きい比較例４では、導電性接合剤による固着力が劣っていた。よって、本発明における導電性接合剤が、空気極とインターコネクタとを強固に固着させ、導電性を良好にするという効果を奏することが分かった。
【００７４】
以下に、実施例２及び比較例５〜８における、接点ペーストの作製に用いた物質の平均粒径と、重量混合比率とを表３に示す。
【００７５】
【表３】
2015043292.tif 000005
【００７６】
【表４】
2015043292.tif 000006
【００７７】
焼結助剤を添加しなかった比較例５では、導電性接合剤が空気極とインターコネクタとを、完全に固着させることができなかった。導電性ペロブスカイト微粒子を添加しなかった比較例６、及び微粒の導電性ペロブスカイトの平均粒径が焼結助剤の平均粒径よりも大きい比較例７では、導電性接合剤の抵抗値が比較的大きく、導電性が劣っていた。焼結助剤の平均粒径が粗粒の導電性ペロブスカイトの平均粒径よりも大きい比較例８では、導電性接合剤による固着力が劣っていた。よって、本発明における導電性接合剤が、空気極とインターコネクタとを強固に固着させ、導電性を良好にするという効果を奏することが分かった。
【００７８】
また、実施例１で作製した単セルにおける導電性接合剤を、走査型電子顕微鏡（ＳＥＭ）を用いて観察した。観察像を図５に示す。図５において、黒い粒子が、導電性酸化物であるＬＳＣＦの粒子であり、白い粒子が、焼結助剤由来の金属酸化物であるＣｕＯである。また、図５において丸で囲んだ領域Ａ、領域Ｂ、及び領域Ｃにおいて、エネルギー分散型Ｘ線分析装置（ＥＤＳ）を用いて、そのＥＤＳスペクトルを測定した。ＥＤＳスペクトルの測定結果は、図６〜８で示される。
【００７９】
図５における領域Ａは、粗粒の導電性酸化物が存在する領域である。領域ＡにおけるＥＤＳスペクトル測定の結果を、図６において示す。図６では、導電性酸化物であるＬＳＣＦの構成元素であるＬａ、Ｓｒ、Ｃｏ、及びＦｅのピークが観察されたが、焼結助剤由来の金属酸化物に含有されるＣｕのピークは観察されなかった。
【００８０】
図５における領域Ｂは、微粒の導電性酸化物と、焼結助剤由来の金属酸化物とが存在する領域である。領域ＢにおけるＥＤＳスペクトル測定の結果を、図７において示す。図７では、導電性酸化物であるＬＳＣＦの構成元素であるＬａ、Ｓｒ、Ｃｏ、及びＦｅのピークが観察されたほか、焼結助剤由来の金属酸化物に含有されるＣｕのピークが観察された。
【００８１】
図５における領域Ｃは、微粒の導電性酸化物と、焼結助剤由来の金属酸化物とが存在する領域である。領域ＣにおけるＥＤＳスペクトル測定の結果を、図８において示す。図８では、導電性酸化物であるＬＳＣＦの構成元素であるＬａ、Ｓｒ、Ｃｏ、及びＦｅのピークが観察されたほか、焼結助剤由来の金属酸化物に含有されるＣｕのピークが観察された。
【符号の説明】
【００８２】
１：単セル
２：固体電解質層
３：燃料極
４：空気極
５：インターコネクタ
６：燃料極活性層
７：燃料極基板層
８：導電性接合剤
９：燃料極集電体
１０：焼結助剤由来の金属酸化物
１１：粗粒の導電性酸化物
１２：微粒の導電性酸化物
１３：導電性酸化物
２１：固体酸化物形燃料電池
２２：固体酸化物形燃料電池スタック
２３〜３０：ボルト
３１、３５：ガス流路
３２、３４：連通路
３６：セパレータ
３７：酸化剤ガスの流路
３８：燃料ガスの流路
【図１】
2015043292.tif 000007
【図２】
2015043292.tif 000008
【図３】
2015043292.tif 000009
【図４】
2015043292.tif 000010
【図５】
2015043292.tif 000011
【図６】
2015043292.tif 000012
【図７】
2015043292.tif 000013
【図８】
2015043292.tif 000014